(57)【特許請求の範囲】
【請求項１】
自動車内装部品用のポリブチレンテレフタレート樹脂組成物の製造方法であって、
前記ポリブチレンテレフタレート樹脂組成物は、直接エステル化法で製造されたポリブチレンテレフタレート樹脂と、アルカリ化合物と、を含み、
前記ポリブチレンテレフタレート樹脂組成物は、前記直接エステル化法で製造されたポリブチレンテレフタレート樹脂と前記アルカリ化合物の水溶液とを、混練することにより得られ、
前記ポリブチレンテレフタレート樹脂は、末端カルボキシル基量が４０ｍｅｑ／ｋｇ以下であり、
前記アルカリ化合物の添加量は、前記ポリブチレンテレフタレート樹脂１００質量部に対して０．０１質量部以上０．１質量部以下であり、
前記ポリブチレンテレフタレート樹脂組成物を成形してなる成形体の、ドイツ自動車工業会ＶＤＡ２７７に規定のＶＯＣ測定法によるＶＯＣ排出量が５０μｇＣ／ｇ以下である
ポリブチレンテレフタレート樹脂組成物の製造方法。
【請求項２】
前記アルカリ化合物は、酢酸カリウムである請求項１に記載のポリブチレンテレフタレート樹脂組成物の製造方法。
【請求項３】
請求項１又は２に記載のポリブチレンテレフタレート樹脂組成物を成形してなる成形体の製造方法。
【発明の詳細な説明】
【技術分野】
【０００１】
本発明は、ポリブチレンテレフタレート樹脂組成物、及び当該樹脂組成物を成形してなる成形体に関する。
【背景技術】
【０００２】
ポリエステル樹脂は、優れた機械特性、耐熱性、成形性を有するため、自動車部品、フィルム、電気・電子部品等に幅広く使用されている。中でもポリエステル樹脂の１種であるポリブチレンテレフタレート樹脂は無機強化材による補強効果が高く、耐薬品性にも優れることから、自動車や電気・電子機器のコネクター、リレー、スイッチ等の工業用成形体を製造するための原料として広く使用されている。【０００３】
しかし、上記ポリブチレンテレフタレート樹脂は、成形時の樹脂の分解等によって発生したガスを、成形体の使用時に放出する現象が見られる。発生するガスの中でも、常温でも揮発しやすい低分子量の有機化合物（揮発性有機化合物（ＶＯＣ））の放出が問題となる。【０００４】
近年、自動車メーカーにおいて、自動車の内装部品から放出されるＶＯＣ量についての基準が規定され、各自動車メーカーで様々な測定方法、規定が設けられている。ドイツ自動車工業協会においては、ＶＤＡ２７７という揮発性有機化合物を検出する試験方法を定めている。【０００５】
具体的には、例えば、非特許文献１のｐ．２６に示されるように、ＶＤＡ２７７に規定のＶＯＣ測定法によるＶＯＣ排出量としては、５０μｇＣ／ｇ以下といった要求が出てきている。【０００６】
揮発性有機化合物の中にはテトラヒドロフラン（ＴＨＦ）があり、特許文献１にはポリブチレンテレフタレート樹脂の末端水酸基量が多い場合に、成形時のＴＨＦの発生量が多くなることが記載されており、末端水酸基濃度の低いポリブチレンテレフタレート樹脂を使用することが開示されている。そして、アルカリ金属塩をポリブチレンテレフタレート樹脂に添加することで、ポリブチレンテレフタレート樹脂の末端の水酸基を安定化させられることが開示されている。ただし、特許文献１の中でも記載されている通り、「末端水酸基濃度は全末端数からＣＯＯＨ末端数を減じて求める」ため、「末端水酸基濃度が低い」というのは「ＣＯＯＨ末端が多い」ことでもあり、そのようなポリブチレンテレフタレート樹脂は耐加水分解性が不利である。【０００７】
特許文献２には、ポリブチレンテレフタレート樹脂を重合する際に、チタン触媒とリン化合物とアルカリ又はアルカリ土類金属を添加することでＴＨＦの発生を防止することが開示されている。しかしこの方法では、使用するアルカリ性金属化合物の種類及び添加量によって、重合速度が遅くなる等の問題がある。【０００８】
また、特許文献３には、ポリブチレンテレフタレート樹脂を重合する際に有機チタン化合物やアルカリ金属塩を分割添加することで、重合速度の遅延を抑えつつ異物や末端カルボキシル基濃度を低減する方法が開示されている。しかし、この方法は、有機チタン化合物やアルカリ金属塩の添加段階を分割するため、管理が煩雑となる。更に、この方法では、添加装置の追加も必要なため既存の設備の転用は難しい事から、更に投資が必要となり経済的に不利である。
【先行技術文献】
【特許文献】
【０００９】
【特許文献１】特開平０６−９８５８号公報
【特許文献２】特開平１０−３００５４号公報
【特許文献３】特開２０１０−１００６６８号公報
【非特許文献】
【００１０】
【非特許文献１】Ｃ．Ｈｅｎｎｅｕｓｅ  ａｎｄ  Ｔ．Ｐａｃａｒｙ（２００３）  Ｅｍｉｓｓｉｏｎｓ  ｆｒｏｍ  Ｐｌａｓｔｉｃｓ，  Ｒａｐｒａ  Ｒｅｖｉｅｗ  Ｒｅｐｏｒｔｓ，  Ｖｏｌ．１４，  Ｎｏ．１
【発明の概要】
【発明が解決しようとする課題】
【００１１】
ポリブチレンテレフタレート樹脂を含有するポリブチレンテレフタレート樹脂組成物の成形時に、ＶＯＣが発生すると、上記樹脂組成物を成形してなる成形体の使用時に成形体からＶＯＣが放出されやすくなる。【００１２】
本発明は、上記課題を解決するためになされたものであり、その目的は、ＴＨＦ以外のＶＯＣも含めて、ポリブチレンテレフタレート樹脂組成物を成形してなる成形体からＶＯＣを放出させにくくする技術を提供することにある。
【課題を解決するための手段】
【００１３】
本発明者らは、上記課題を解決するために鋭意研究を重ねた。その結果、特許文献１で使用されているような、エステル交換法で製造されたポリブチレンテレフタレート樹脂を用いると、副生成物であるアルコール由来のアルデヒドが、成形時に発生するＶＯＣ量を増大させる原因となることを見出し、更に、直接エステル化法で製造されたポリブチレンテレフタレート樹脂と、アルカリ化合物とを含むポリブチレンテレフタレート樹脂組成物を用いれば、上記アルデヒドによる問題が抑えられ、且つ成形体の使用時に放出されるＶＯＣ量も低減させられることを見出し、本発明を完成するに至った。より具体的には本発明は以下のものを提供する。【００１４】
（１）  直接エステル化法で製造されたポリブチレンテレフタレート樹脂と、アルカリ化合物と、を含むポリブチレンテレフタレート樹脂組成物であり、前記ポリブチレンテレフタレート樹脂組成物を成形してなる成形体の、前記ドイツ自動車工業会ＶＤＡ２７７に規定のＶＯＣ測定法によるＶＯＣ排出量が５０μｇＣ／ｇ以下であるポリブチレンテレフタレート樹脂組成物。【００１５】
（２）  ポリブチレンテレフタレート樹脂組成物における、前記アルカリ化合物の添加量が、前記ポリブチレンテレフタレート樹脂１００質量部に対して０．０１質量部以上０．１質量部以下である（１）に記載のポリブチレンテレフタレート樹脂組成物。【００１６】
（３）  前記アルカリ化合物は、酢酸カリウムである（１）又は（２）に記載のポリブチレンテレフタレート樹脂組成物。【００１７】
（４）  前記ポリブチレンテレフタレート樹脂は、末端カルボキシル基量が４０ｍｅｑ／ｋｇ以下である（１）から（３）のいずれかに記載のポリブチレンテレフタレート樹脂組成物。【００１８】
（５）  （１）から（４）のいずれかに記載のポリブチレンテレフタレート樹脂組成物を成形してなる成形体。【００１９】
（６）  前記成形体が自動車内装部品である（５）に記載の成形体。
【発明の効果】
【００２０】
本発明のポリブチレンテレフタレート樹脂組成物を成形してなる成形体は、使用時に成形体から放出されるＶＯＣ量が少ない。
【発明を実施するための形態】
【００２１】
以下、本発明の実施形態について説明する。なお、本発明は以下の実施形態に限定されない。
【００２２】
＜ポリブチレンテレフタレート樹脂組成物＞
本発明のポリブチレンテレフタレート樹脂組成物は、ポリブチレンテレフタレート樹脂と、アルカリ化合物とを含む。
【００２３】
［ポリブチレンテレフタレート樹脂］
本発明で用いるポリブチレンテレフタレート樹脂は、一般的なポリブチレンテレフタレート樹脂であり、少なくともテレフタル酸に由来する繰り返し単位と、少なくとも炭素原子数４のアルキレングリコール（１，４−ブタンジオール）に由来する繰り返し単位とを含む。
【００２４】
本発明で用いるポリブチレンテレフタレート樹脂は、直接エステル化法で製造されたポリブチレンテレフタレート樹脂である。ポリブチレンテレフタレート樹脂の製造方法としては、直接エステル化法とエステル交換法とが知られているが、本発明では直接エステル化法でポリブチレンテレフタレート樹脂を製造しているため、下記の通り、成形体から発生するＶＯＣ量を少なくすることができる。
【００２５】
直接エステル化法とは、主原料としてテレフタル酸と１，４−ブタンジオールとを用いて、テレフタル酸と１，４−ブタンジオールとをエステル化反応触媒の存在下で反応させる方法である。一方、エステル交換法は主原料としてテレフタル酸ジアルキルと１，４−ブタンジオールとを用いて、テレフタル酸と１，４−ブタンジオールとをエステル交換反応触媒の存在下で反応させる方法である。
【００２６】
直接エステル化法ではエステル化反応の際に水が生成するが、エステル交換法の場合にはアルコールが生成する。例えば、テレフタル酸ジメチルを用いてポリブチレンテレフタレート樹脂を製造した場合にはメタノールが生成する。メタノールはホルムアルデヒドに変化するため、成形体から発生するＶＯＣ量を増加させてしまう。このように、エステル交換法でポリブチレンテレフタレート樹脂を製造すると、副生成物としてアルコールが生成する。そして、このアルコールはアルデヒドに変化して、成形体から発生するＶＯＣ量を増大させる。直接エステル化法では、副生成物としてアルコールが生成することは無いため、この副生成物のアルコール由来のアルデヒドが成形体から放出されることは無い。
【００２７】
本発明においてポリブチレンテレフタレート樹脂は、直接エステル化法で製造されたものであればよく、製造条件は特に限定されない。エステル化反応触媒としては、例えば、アンチモン化合物、ゲルマニウム化合物、チタン化合物、スズ化合物、アルカリ土類金属化合物、マンガン化合物、亜鉛化合物等を使用することができる。また、触媒の使用量も特に限定されず、適宜設定すればよい。
【００２８】
また、反応温度、反応圧力、反応時間等の反応条件も特に限定されず、所望の分子量等に応じて適宜設定すればよい。
【００２９】
このようにして製造されたポリブチレンテレフタレート樹脂は、テレフタル酸に由来する繰り返し単位と、１，４−ブタンジオールに由来する繰り返し単位とを有する。また、本発明のポリブチレンテレフタレート樹脂は、ブチレンテレフタレート単位からなるホモポリブチレンテレフタレート樹脂に限らず、ブチレンテレフタレート単位を６０モル％以上（特に７５モル％以上９５モル％以下）含有する共重合体であってもよい。
【００３０】
テレフタル酸以外のジカルボン酸成分（コモノマー成分）としては、例えば、イソフタル酸、フタル酸、２，６−ナフタレンジカルボン酸、４，４’−ジカルボキシジフェニルエーテル等のＣ８−１４の芳香族ジカルボン酸；コハク酸、アジピン酸、アゼライン酸、セバシン酸等のＣ４−１６のアルカンジカルボン酸；シクロヘキサンジカルボン酸等のＣ５−１０のシクロアルカンジカルボン酸が挙げられる。これらのジカルボン酸成分は、単独で又は２種以上を組み合わせて使用できる。
【００３１】
１，４−ブタンジオール以外のグリコール成分（コモノマー成分）としては、例えば、エチレングリコール、プロピレングリコール、トリメチレングリコール、１，３−ブチレングリコール、ヘキサメチレングリコール、ネオペンチルグリコール、１，３−オクタンジオール等のＣ２−１０のアルキレングリコール；ジエチレングリコール、トリエチレングリコール、ジプロピレングリコール等のポリオキシアルキレングリコール；シクロヘキサンジメタノール、水素化ビスフェノールＡ等の脂環式ジオール；ビスフェノールＡ、４，４’−ジヒドロキシビフェニル等の芳香族ジオール；ビスフェノールＡのエチレンオキサイド２モル付加体、ビスフェノールＡのプロピレンオキサイド３モル付加体等の、ビスフェノールＡのＣ２−４のアルキレンオキサイド付加体が挙げられる。これらのグリコール成分は、単独で又は２種以上を組み合わせて使用できる。
【００３２】
本発明において用いるポリブチレンテレフタレート樹脂の末端カルボキシル基量は特に制限されないが、本発明は末端カルボキシル基量の少ない、即ち、末端水酸基量の多いポリブチレンテレフタレート樹脂を用いても、成形体から発生するＶＯＣ量を低減できる。
【００３３】
ポリブチレンテレフタレート樹脂の末端に水酸基がある場合、末端の水酸基と、末端の水酸基と結合するブチレン基とでテトラヒドロフラン（ＴＨＦ）を生成する。ＴＨＦはＶＯＣの一種であるから、末端水酸基量が多いポリブチレンテレフタレート樹脂を用いて成形体にすると、成形時にＴＨＦが発生するため、成形体から放出されるＶＯＣ量が増加する。しかし、本願発明では、直接エステル化法でポリブチレンテレフタレート樹脂を製造するとともに、ポリブチレンテレフタレート樹脂をアルカリ化合物と併用することで、末端水酸基量の多いポリブチレンテレフタレート樹脂を用いても、上記ＶＯＣ放出量を抑えることができる。
【００３４】
また、末端カルボキシル基量の少ないポリブチレンテレフタレート樹脂は、耐加水分解性に優れる。このため、本発明のポリブチレンテレフタレート樹脂組成物を用いて製造した成形体は、耐加水分解性に優れるとともに、ＶＯＣの放出量も少ない。
【００３５】
ここで、末端カルボキシル基量が少ないとは、４０ｍｅｑ／ｋｇ以下であることを指す。耐加水分解性をより高める観点から、末端カルボキシル基量は、２５ｍｅｑ／ｋｇ以下がより好ましい。このようにポリブチレンテレフタレート樹脂の末端カルボキシルキ量を２５ｍｅｑ／ｋｇ以下にして、成形体が湿熱環境下での加水分解による強度低下を受けにくくなるようにしても、本発明によれば、成形体から発生するＶＯＣ量を大幅に低減できる。なお、末端カルボキシル基量は、ポリブチレンテレフタレートの粉砕試料をベンジルアルコール中２１５℃で１０分間溶解後、０．０１Ｎの水酸化ナトリウム水溶液にて滴定し、測定することにより求められる。
【００３６】
本発明において用いるポリブチレンテレフタレート樹脂の固有粘度は、本発明の目的を阻害しない範囲で特に制限されない。ポリブチレンテレフタレート樹脂の固有粘度（ＩＶ）は０．６５ｄＬ／ｇ以上１．４ｄＬ／ｇ以下であるのが好ましい。かかる範囲の固有粘度を有するポリブチレンテレフタレート樹脂を用いる場合には、得られるポリブチレンテレフタレート樹脂組成物が特に成形性に優れたものとなる。また、異なる固有粘度を有するポリブチレンテレフタレート樹脂をブレンドして、固有粘度を調整することもできる。例えば、固有粘度１．０ｄＬ／ｇのポリブチレンテレフタレート樹脂と固有粘度０．７ｄＬ／ｇのポリブチレンテレフタレート樹脂とをブレンドすることにより、固有粘度０．９ｄＬ／ｇのポリブチレンテレフタレート樹脂を調製することができる。ポリブチレンテレフタレート樹脂の固有粘度（ＩＶ）は、ｏ−クロロフェノール中で温度３５℃の条件で測定することができる。
【００３７】
本発明のポリブチレンテレフタレート樹脂組成物中のポリブチレンテレフタレート樹脂の含有量は特に限定されないが、１０質量％以上９９．９９質量％未満であることが好ましい。また、上記含有量が３０質量％以上であればポリブチレンテレフタレート樹脂を含有することによる物性の向上が成形体に表れるため特に好ましい。より好ましい上記含有量は５０質量％以上９９．９９質量％未満である。
【００３８】
［アルカリ化合物］
本発明のポリブチレンテレフタレート樹脂組成物はアルカリ化合物を含む。アルカリ化合物が含まれることで、本発明の樹脂組成物を成形してなる成形体から放出されるＶＯＣ量を抑えることができる。
【００３９】
本発明で使用できるアルカリ化合物の種類は特に限定されないが、例えば、アルカリ金属塩及びアルカリ土類金属塩が挙げられ、具体的には、塩化カリウム、カリウムミョウバン、ギ酸カリウム、クエン酸三カリウム、クエン酸水素二カリウム、クエン酸二水素カリウム、グルコン酸カリウム、コハク酸カリウム、酪酸カリウム、シュウ酸二カリウム、シュウ酸水素カリウム、ステアリン酸カリウム、フタル酸カリウム、フタル酸水素カリウム、メタリン酸カリウム、リンゴ酸カリウム、リン酸三カリウム、リン酸水素二カリウム、リン酸二水素カリウム、亜硝酸カリウム、安息香酸カリウム、酒石酸水素カリウム、重シュウ酸カリウム、重フタル酸カリウム、重酒石酸カリウム、重硫酸カリウム、硝酸カリウム、酢酸カリウム、水酸化カリウム、炭酸カリウム、炭酸カリウムナトリウム、炭酸水素カリウム、乳酸カリウム、硫酸カリウム、硫酸水素カリウム、塩化ナトリウム、ギ酸ナトリウム、クエン酸三ナトリウム、クエン酸水素二ナトリウム、クエン酸二水素ナトリウム、グルコン酸ナトリウム、コハク酸ナトリウム、酪酸ナトリウム、シュウ酸二ナトリウム、シュウ酸水素ナトリウム、ステアリン酸ナトリウム、フタル酸ナトリウム、フタル酸水素ナトリウム、メタリン酸ナトリウム、リンゴ酸ナトリウム、リン酸三ナトリウム、リン酸水素二ナトリウム、リン酸二水素ナトリウム、亜硝酸ナトリウム、安息香酸ナトリウム、酒石酸水素ナトリウム、重シュウ酸ナトリウム、重フタル酸ナトリウム、重酒石酸ナトリウム、重硫酸ナトリウム、硝酸ナトリウム、酢酸ナトリウム、水酸化ナトリウム、炭酸ナトリウム、炭酸水素ナトリウム、乳酸ナトリウム、硫酸ナトリウム、硫酸水素ナトリウム、塩化リチウム、ギ酸リチウム、クエン酸三リチウム、クエン酸水素二リチウム、クエン酸二水素リチウム、グルコン酸リチウム、コハク酸リチウム、酪酸リチウム、シュウ酸二リチウム、シュウ酸水素リチウム、ステアリン酸リチウム、フタル酸リチウム、フタル酸水素リチウム、メタリン酸リチウム、リンゴ酸リチウム、リン酸三リチウム、リン酸水素二リチウム、リン酸二水素リチウム、亜硝酸リチウム、安息香酸リチウム、酒石酸水素リチウム、重シュウ酸リチウム、重フタル酸リチウム、重酒石酸リチウム、重硫酸リチウム、硝酸リチウム、酢酸リチウム、水酸化リチウム、炭酸リチウム、炭酸水素リチウム、乳酸リチウム、硫酸リチウム、硫酸水素リチウム、塩化カルシウム、ギ酸カルシウム、クエン酸カルシウム、グルコン酸カルシウム、コハク酸カルシウム、酪酸カルシウム、シュウ酸カルシウム、ステアリン酸カルシウム、フタル酸カルシウム、メタリン酸カルシウム、リンゴ酸カルシウム、リン酸カルシウム、リン酸水素カルシウム、リン酸二水素カルシウム、亜硝酸カルシウム、安息香酸カルシウム、酒石酸カルシウム、重シュウ酸カルシウム、重フタル酸カルシウム、重酒石酸カルシウム、重硫酸カルシウム、硝酸カルシウム、酢酸カルシウム、水酸化カルシウム、炭酸カルシウム、乳酸カルシウム、硫酸カルシウム等を例示することができる。これらのアルカリ化合物の中で、酢酸カリウム、炭酸カルシウムが好ましく、酢酸カリウムが特に好ましい。
【００４０】
本発明のポリブチレンテレフタレート樹脂組成物中に含まれるアルカリ化合物の含有量は、所望のＶＯＣ排出量等に応じて設定すればよいため、特に限定されないが、ポリブチレンテレフタレート樹脂１００質量部に対し０．０１質量部以上０．１質量部以下であることが好ましい。上記含有量が０．０１質量部以上であることは、モノマー成分に由来するＶＯＣの生成を十分抑制できるという理由で好ましく、上記含有量が０．１質量部以下であることは、アルカリ化合物がポリブチレンテレフタレート樹脂を分解させることに起因するＶＯＣの発生を抑えられるため好ましい。より好ましい上記含有量は０．０１質量部以上０．０５質量部以下である。なお、上記好ましい範囲外であっても、ポリブチレンテレフタレート樹脂の種類が異なれば（例えば、分子量、末端カルボキシル基量、含まれる共重合成分が異なる場合）、ＶＯＣ排出量が所望の範囲に入る場合もあり、このような場合も本発明の範囲内である。
【００４１】
［その他の成分］
本発明のポリブチレンテレフタレート樹脂組成物には上記必須成分以外のその他の成分を含んでもよい。その他の成分としては、例えば、充填剤（無機充填剤等）、核剤、顔料、酸化防止剤、安定剤、可塑剤、滑剤、離型剤及び難燃剤等の添加剤、その他の樹脂等を挙げることができる。
【００４２】
［ポリブチレンテレフタレート樹脂組成物の製造方法］
本発明のポリブチレンテレフタレート樹脂組成物の製造方法は特に限定されない。一般に樹脂組成物の調製法として公知の設備と方法により、樹脂組成物を調製することができる。例えば、必要な成分を混合し、１軸又は２軸の押出機又はその他の溶融混練装置を使用して混練し、成形用ペレットとして調製することができる。また、押出機又はその他の溶融混練装置は複数使用してもよい。また、全ての成分をホッパから同時に投入してもよいし、一部の成分はサイドフィード口から投入してもよい。
【００４３】
アルカリ化合物は、水に溶かした状態で押出機等の溶融混練装置に投入することが好ましい。樹脂組成物中により均一にアルカリ化合物が分散するからである。更に、アルカリ化合物を固体として添加する場合には、アルカリ化合物が核剤として作用することがあるが、アルカリ化合物を水に溶かした状態で添加する場合には、アルカリ化合物が核剤として作用することを抑制できるため、靭性等に影響を及ぼすおそれが少ない点で好ましい。この水溶液のアルカリ化合物の濃度は１ｍｏｌ／Ｌ以上１００ｍｏｌ／Ｌ以下であることが好ましい。これはアルカリ化合物の濃度が１ｍｏｌ／Ｌ未満の場合、水分量が多くなりポリブチレンテレフタレートの加水分解を促進させやすく、アルカリ化合物の濃度が１００ｍｏｌ／Ｌ超の場合、アルカリ化合物が均一に分散しにくいためである。
【００４４】
［成形体の製造方法］
射出成形等の従来公知の成形方法で、上記のようにして製造したポリブチレンテレフタレート樹脂組成物ペレットを原料とし、成形体を製造することができる。なお、一旦樹脂組成物ペレットにする必要はないため、各成分を押出機等の溶融混練装置に直接供給して成形体を製造してもよい。
【００４５】
上記のようにして得られた成形体は、ドイツ自動車工業会ＶＤＡ２７７に規定のＶＯＣ測定法によるＶＯＣ排出量が５０μｇＣ／ｇ以下である。したがって、本発明のポリブチレンテレフタレート樹脂組成物を成形してなる成形体は、使用時に放出されるＶＯＣ量が少なくなる。使用時に放出されるＶＯＣは、成形体が自動車内装部品として用いられる等、車内や室内で使用される場合に特に問題となる。本発明の成形体であれば車内や屋内でも好ましく使用できる。
【実施例】
【００４６】
以下に、実施例を挙げて本発明を更に詳細に説明するが、本発明はこれらの実施例により限定されるものではない。【００４７】
＜材料＞
直接エステル化法で製造されたポリブチレンテレフタレート樹脂：ウィンテックポリマー社製、「ジュラネックス（登録商標）」、ＩＶ＝０．６９ｄＬ／ｇ、末端カルボキシル基量が２３ｍｅｑ／ｋｇ
酢酸カリウム：和光純薬工業株式会社、酢酸カリウム
炭酸カルシウム：東洋ファインケミカル株式会社、ホワイトンＰ−３０【００４８】
＜樹脂組成物の製造方法＞
直接エステル化法で製造されたポリブチレンテレフタレート樹脂に、酢酸カリウム又は炭酸カルシウムを表１に示す割合で混合したものを原料とし、この原料を二軸押出機（ＪＳＷ製、ＴＥＸ−３０）に投入し、溶融混練してポリブチレンテレフタレート樹脂ペレットを製造した。なお、冷却時間以外の条件は下記の通りである。
（溶融混練条件）
シリンダー温度：２６０℃
スクリュー回転数：１３０ｒｐｍ
押出量：１２ｋｇ／ｈｒ【００４９】
＜成形体の製造＞
実施例及び比較例の樹脂ペレットを、射出成形機（ＪＳＷ社製、「Ｊ７５ＥＰ」）に供給して成形体（１００ｍｍ×４０ｍｍ×２ｍｍ）を下記成形条件で製造した。
（成形条件）
成形条件：シリンダー温度：２５０℃
射出圧力：６０（ＭＰａ）
射出速度：１．０（ｍ／ｍｉｎ）
金型温度：６０（℃）【００５０】
＜ＶＯＣ排出量の測定＞
実施例、比較例の成形体を１０〜２５ｍｇに切断したサンプル約２ｇをそれぞれ２２ｍｌのバイアル瓶に入れ、サンプル重量を精秤した後、密封してＨＳ−ＧＣで１２０℃、５時間加熱処理を行った。そして、ガスクロマトグラフィーで検出された揮発有機物成分のピーク積分面積を算出し、アセトンを標準に重量換算値として、成形体の重量当たりの揮発性有機化合物量（μｇＣ／ｇ）を求めた。結果を表１に示した。【００５１】
【表１】
0006054946.tif 000002
【００５２】
表１から明らかなように、直接エステル化法で製造されたポリブチレンテレフタレート樹脂とアルカリ化合物とを組み合わせて用いれば、成形体から放出されるＶＯＣ量が非常に低くなることが確認された。